【誤訳訂正書】
【提出日】平成25年5月1日(2013.5.1)
【誤訳訂正１】
【訂正対象書類名】明細書
【訂正対象項目名】０００４
【訂正方法】変更
【訂正の内容】
【０００４】
オレフィンエポキシ化触媒は通常、銀成分を、普通はこれと一緒に担体上に付着させられた１種または複数のさらなる元素と共に含む。ＵＳ４７６６１０５は、担体上に支持されている銀、アルカリ金属、レニウムならびにイオウ、モリブデン、タングステン、クロムおよびこれらの混合物から選択されるレニウム共促進剤を含む酸化エチレン触媒を開示している。ＵＳ４７６６１０５に記載されている酸化エチレン触媒は、１つまたは複数の触媒特性の向上をもたらす。
【誤訳訂正２】
【訂正対象書類名】明細書
【訂正対象項目名】０００８
【訂正方法】変更
【訂正の内容】
【０００８】
（発明の要旨）
本発明は、担体ならびに、担体上に付着させられた、銀、レニウム促進剤、第１の共促進剤および第２の共促進剤を含み、第１の共促進剤対第２の共促進剤のモル比は１より大きく、第１の共促進剤はイオウ、リン、ホウ素およびこれらの混合物から選択され、第２の共促進剤はタングステン、モリブデン、クロムおよびこれらの混合物から選択される、オレフィンのエポキシ化のための触媒を提供する。
【誤訳訂正３】
【訂正対象書類名】明細書
【訂正対象項目名】０００９
【訂正方法】変更
【訂正の内容】
【０００９】
本発明はまた、銀、レニウム促進剤、第１の共促進剤および第２の共促進剤を担体上に付着させること含み、第１の共促進剤対第２の共促進剤のモル比は１より大きく、第１の共促進剤はイオウ、リン、ホウ素およびこれらの混合物から選択され、第２の共促進剤はタングステン、モリブデン、クロムおよびこれらの混合物から選択される、エポキシ化触媒を調製するための方法も提供する。
【誤訳訂正４】
【訂正対象書類名】明細書
【訂正対象項目名】００１２
【訂正方法】変更
【訂正の内容】
【００１２】
本発明による銀、レニウム促進剤および第２の共促進剤より多いモル量の第１の共促進剤を含むエポキシ化触媒は、銀、レニウム促進剤および本発明によらない第１の共促進剤および第２の共促進剤のあるモル量を含み、同じ酸化オレフィン製造レベルにおいて運転される類似のエポキシ化触媒と比較して、予想外の触媒性能の向上、特に当初の選択性、当初の活性および／または触媒の寿命の向上を示す。第１の共促進剤はイオウ、リン、ホウ素およびこれらの混合物から選択されることができ、第２の共促進剤はタングステン、モリブデン、クロムおよびこれらの混合物から選択されることができる。
【誤訳訂正５】
【訂正対象書類名】明細書
【訂正対象項目名】００１５
【訂正方法】変更
【訂正の内容】
【００１５】
担体の吸水率は、適当には少なくとも０．２／ｇ、好ましくは少なくとも０．２５ｇ／ｇ、より好ましくは少なくとも０．３ｇ／ｇ、最も好ましくは少なくとも０．３５ｇ／ｇであればよく、吸水率は、適当には最大で０．８５ｇ／ｇ、好ましくは最大で０．７ｇ／ｇ、より好ましくは最大で０．６５ｇ／ｇ、最も好ましくは最大で０．６ｇ／ｇであればよい。担体の吸水率は、０．２から０．８５ｇ／ｇの範囲内、好ましくは０．２５から０．７ｇ／ｇの範囲内、より好ましくは０．３から０．６５ｇ／ｇの範囲内、最も好ましくは０．３から０．６ｇ／ｇの範囲内であればよい。より高い吸水率は、含浸による担体上の金属および促進剤のより効率的な付着の観点からは好ましい。しかし、より高い吸水率では、担体またはこれより作製された触媒が、より低い破砕強度を有することがある。本明細書において使用される吸水率は、ＡＳＴＭ  Ｃ２０に従って測定されたものと見なされ、吸水率は担体の重量に対する担体の細孔内に吸収され得る水の重量として表現される。
【誤訳訂正６】
【訂正対象書類名】明細書
【訂正対象項目名】００２０
【訂正方法】変更
【訂正の内容】
【００２０】
触媒の重量に対して少なくとも１０ｇ／ｋｇの触媒の銀含有量を使用することによって、かなりの触媒活性が得られる。好ましくは、触媒は１０から５００ｇ／ｋｇ、より好ましくは５０から４５０ｇ／ｋｇ、例えば１０５ｇ／ｋｇまたは１２０ｇ／ｋｇまたは１９０ｇ／ｋｇまたは２５０ｇ／ｋｇまたは３５０ｇ／ｋｇの量で銀を含む。本明細書において使用される触媒の重量は、別途に指定されない限り、担体および触媒成分、例えば銀、レニウム促進剤、第１の共促進剤および第２の共促進剤およびもしあればその他の元素の重量を含む触媒の全重量であると見なされる。
【誤訳訂正７】
【訂正対象書類名】明細書
【訂正対象項目名】００２１
【訂正方法】変更
【訂正の内容】
【００２１】
本発明における使用のための触媒は、加えてレニウム促進剤成分を含む。レニウム促進剤が担体上に付着させられ得る形態は、本発明の題材ではない。例えば、レニウム促進剤は適当には酸化物としてまたはオキシアニオン、例えば塩または酸形態中のレネートまたはペルレネートとして提供され得る。
【誤訳訂正８】
【訂正対象書類名】明細書
【訂正対象項目名】００２２
【訂正方法】変更
【訂正の内容】
【００２２】
レニウム促進剤は、触媒の重量に対するこの元素の合計量として計算されて、少なくとも０．０１ミリモル／ｋｇ、好ましくは少なくとも０．１ミリモル／ｋｇ、より好ましくは少なくとも０．５ミリモル／ｋｇ、最も好ましくは少なくとも１ミリモル／ｋｇ、特に少なくとも１．２５ミリモル／ｋｇ、より特に少なくとも１．５ミリモル／ｋｇの量で存在し得る。レニウム促進剤は、触媒の重量に対するこの元素の合計量として計算されて、最大で５００ミリモル／ｋｇ、好ましくは最大で５０ミリモル／ｋｇ、より好ましくは最大で１０ミリモル／ｋｇの量で存在し得る。
【誤訳訂正９】
【訂正対象書類名】明細書
【訂正対象項目名】００２３
【訂正方法】変更
【訂正の内容】
【００２３】
本発明における使用のための触媒は、加えて第１の共促進剤成分を含む。第１の共促進剤は、イオウ、リン、ホウ素、およびこれらの混合物から選択され得る。第１の共促進剤は元素としてイオウを含むことが特に好ましい。
【誤訳訂正１０】
【訂正対象書類名】明細書
【訂正対象項目名】００２４
【訂正方法】変更
【訂正の内容】
【００２４】
本発明における使用のための触媒は、加えて第２の共促進剤成分を含む。第２の共促進剤成分は、タングステン、モリブデン、クロムおよびこれらの混合物から選択され得る。第２の共促進剤成分は元素としてタングステンおよび／またはモリブデン、特にタングステンを含むことが特に好ましい。第１の共促進剤および第２の共促進剤の両成分が担体上に付着させられ得る形態は本発明の題材ではない。例えば、第１の共促進剤および第２の共促進剤の両成分は、適当には酸化物またはオキシアニオン、例えば塩または酸形態中のタングステート、モリブデートまたはサルフェートとして提供され得る。
【誤訳訂正１１】
【訂正対象書類名】明細書
【訂正対象項目名】００２５
【訂正方法】変更
【訂正の内容】
【００２５】
本発明によれば、第１の共促進剤対第２の共促進剤のモル比は１より大きい。好ましくは、第１の共促進剤対第２の共促進剤のモル比は少なくとも１．２５、より好ましくは少なくとも１．５、最も好ましくは少なくとも２、特に少なくとも２．５である。第１の共促進剤対第２の共促進剤のモル比は最大で２０、好ましくは最大で１５、より好ましくは最大で１０、最も好ましくは最大で７．５であってよい。
【誤訳訂正１２】
【訂正対象書類名】明細書
【訂正対象項目名】００２６
【訂正方法】変更
【訂正の内容】
【００２６】
第１の共促進剤は、触媒の重量に対する元素の合計量（すなわち、イオウ、リンおよび／またはホウ素の合計）として計算されて、少なくとも０．２ミリモル／ｋｇ、好ましくは少なくとも０．３ミリモル／ｋｇ、より好ましくは少なくとも０．５ミリモル／ｋｇ、最も好ましくは少なくとも１ミリモル／ｋｇ、特に少なくとも１．５ミリモル／ｋｇ、より特に少なくとも２ミリモル／ｋｇの合計量で存在し得る。第１の共促進剤は、触媒の重量に対する元素の合計量として計算されて、最大で５０ミリモル／ｋｇ、好ましくは最大で４０ミリモル／ｋｇ、より好ましくは最大で３０ミリモル／ｋｇ、最も好ましくは最大で２０ミリモル／ｋｇ、特に最大で１０ミリモル／ｋｇ、より特に最大で６ミリモル／ｋｇの合計量で存在し得る。
【誤訳訂正１３】
【訂正対象書類名】明細書
【訂正対象項目名】００２７
【訂正方法】変更
【訂正の内容】
【００２７】
第２の共促進剤成分は、触媒の重量に対する元素の合計量（すなわち、タングステン、モリブデンおよび／またはクロムの合計）として計算されて、少なくとも０．１ミリモル／ｋｇ、好ましくは少なくとも０．１５ミリモル／ｋｇ、より好ましくは少なくとも０．２ミリモル／ｋｇ、最も好ましくは少なくとも０．２５ミリモル／ｋｇ、特に少なくとも０．３ミリモル／ｋｇ、より特に少なくとも０．４ミリモル／ｋｇの合計量で存在し得る。第２の共促進剤は、触媒の重量に対する元素の合計量として計算されて、最大で４０ミリモル／ｋｇ、好ましくは最大で２０ミリモル／ｋｇ、より好ましくは最大で１０ミリモル／ｋｇ、最も好ましくは最大で５ミリモル／ｋｇの合計量で存在し得る。
【誤訳訂正１４】
【訂正対象書類名】明細書
【訂正対象項目名】００２８
【訂正方法】変更
【訂正の内容】
【００２８】
一実施形態において、レニウム促進剤対第２共促進剤のモル比は、１より大きくてよい。この実施形態において、レニウム促進剤対第２共促進剤のモル比は、好ましくは少なくとも１．２５、より好ましくは少なくとも１．５であってよい。レニウム促進剤対第２共促進剤のモル比は、最大で２０、好ましくは最大で１５、より好ましくは最大で１０であってよい。
【誤訳訂正１５】
【訂正対象書類名】明細書
【訂正対象項目名】００２９
【訂正方法】変更
【訂正の内容】
【００２９】
一実施形態において、触媒はレニウム促進剤を触媒の重量に対して１ミリモル／ｋｇより多い量で含み、また担体上に付着させられた第１共促進剤と第２共促進剤の合計量は、触媒の重量に対する元素の合計量（すなわちイオウ、リン、ホウ素、タングステン、モリブデンおよび／またはクロムの合計）として計算されて、最大で３．８ミリモル／ｋｇであってよい。この実施形態において、第１共促進剤と第２共促進剤の合計量は触媒の好ましくは最大で３．５ミリモル／ｋｇ、より好ましくは最大で３ミリモル／ｋｇであってよい。この実施形態において、第１共促進剤と第２共促進剤の合計量は触媒の好ましくは少なくとも０．１ミリモル／ｋｇ、より好ましくは少なくとも０．５ミリモル／ｋｇ、最も好ましくは少なくとも１ミリモル／ｋｇであってよい。
【誤訳訂正１６】
【訂正対象書類名】明細書
【訂正対象項目名】００３１
【訂正方法】変更
【訂正の内容】
【００３１】
一実施形態において、触媒は好ましくは、担体に付着させられたカリウム促進剤をさらに含み得る。追加のカリウム促進剤は、触媒の作製において使用される担体が浸出可能なカリウムを低レベル含有している場合に特に好ましい。例えば、追加のカリウム促進剤は、担体が硝酸浸出可能なカリウムを担体の重量に対して最大で８５重量ｐｐｍ未満の量で、同じ基準で適当には最大で８０重量ｐｐｍ、より適当には最大で７５重量ｐｐｍ、最も適当には最大で６５重量％の量で含有している場合に特に好ましい。追加のカリウム促進剤は、担体が水浸出可能なカリウムを触媒の重量に対して４０重量ｐｐｍ未満、適当には最大で３５重量ｐｐｍ、より適当には最大で３０重量ｐｐｍの量で含有している場合に特に好ましい。この実施形態において、カリウム促進剤は、触媒の重量に対する付着させられたカリウムの合計量として計算されて、少なくとも０．５ミリモル／ｋｇ、好ましくは少なくとも１ミリモル／ｋｇ、より好ましくは少なくとも１．５ミリモル／ｋｇ、最も好ましくは少なくとも１．７５ミリモル／ｋｇの量で付着させられ得る。カリウム促進剤は、同じ基準において最大で２０ミリモル／ｋｇ、好ましくは最大で１５ミリモル／ｋｇ、より好ましくは最大で１０ミリモル／ｋｇ、最も好ましくは最大で５ミリモル／ｋｇの量で付着させられ得る。カリウム促進剤は、同じ基準で０．５から２０ミリモル／ｋｇ、好ましくは１から１５ミリモル／ｋｇ、より好ましくは１．５から７．５ミリモル／ｋｇ、最も好ましくは１．７５から５ミリモル／ｋｇの範囲内の量で付着させられ得る。この実施形態によって調製された触媒は、触媒の選択率、活性および／または安定性の向上を、特に反応供給原料が本明細書において後記される低レベルの二酸化炭素を含有する条件下で操作される場合に示し得る。
【誤訳訂正１７】
【訂正対象書類名】明細書
【訂正対象項目名】００８９
【訂正方法】変更
【訂正の内容】
【００８９】
管形パイロット反応器に公称外形８ｍｍ、公称内径１ｍｍおよび公称長さ８ｍｍを有する中空円筒形態の破砕されていない触媒ペレット１２．２４ｋｇを投入した。管形反応器を取り囲む冷媒（水）を４０℃から２２０℃まで１７時間かけて加熱し、Ｎ２ガス流を１１００Ｎｌ／ｌ／ｈのＧＨＳＶで反応管内に導入した。冷媒温度が２２０℃に達した時点で、エチレンを反応器供給原料ガス中に加えて２５体積％にした。所望のエチレン濃度が達成された後、空気を反応器供給原料中に導入してエチレンと酸素との酸化エチレンへの反応を開始させた。空気を反応器に導入したのと本質的に同時に、塩化エチルを導入して２−２．５体積ｐｐｍの濃度にした。次の６時間の運転の間に、空気の供給量を、反応器入口で４．０体積％の酸素濃度が達成されるまで増加した。酸素を増加するにつれて、冷媒の温度を２３５℃まで上げ、二酸化炭素を導入して０．８体積％にし、総流量を３３２０Ｎｌ／ｌ／ｈのＧＨＳＶまで増加した。反応器への入口圧力は実験を通じて１．６６ＭＰａ（２４１ｐｓｉｇ）に維持した。合計で触媒１キログラム当たりに０．１５グラムの塩化エチレンを導入した。次の１７時間については、塩化エチレンを１．４体積ｐｐｍまで低減し、他のすべての条件は、３３２０Ｎｌ／ｌ／ｈのＧＨＳＶ、２３５℃の冷媒温度、１．６６ＭＰａ（２４１ｐｓｉｇ）の入口圧力および２５：４：０．８のエチレン／酸素／二酸化炭素組成において一定に保った。次の７時間の間は、エチレンを２５から３５体積％まで増加し、酸素を４．０から７．５体積％まで増加し、塩化エチレンを１．４体積ｐｐｍから１．９１体積ｐｐまで増加した。他のすべてのガスの流れおよび組成は一定に保った。このステップの最後には、冷媒温度を２２７℃に調節して反応器の出口において２．７体積％の酸化エチレンの濃度を達成した。次の２４時間の間は、塩化エチレンの濃度を２．０５体積ｐｐｍに増して最適の触媒選択率を得た。この運転開始法の最後には（すなわちステップ６の間に）選択率は２２８℃の温度において９０．３％であった。反応器条件変更の詳細は表ＩＶに列記している。
【誤訳訂正１８】
【訂正対象書類名】特許請求の範囲
【訂正対象項目名】全文
【訂正方法】変更
【訂正の内容】
【特許請求の範囲】
【請求項１】
オレフィンのエポキシ化のための触媒であって、担体ならびに、担体上に付着させられた、銀、レニウム促進剤、第１の共促進剤および第２の共促進剤を含み、
第１の共促進剤対第２の共促進剤のモル比は１より大きく、
第１の共促進剤はイオウ、リン、ホウ素およびこれらの混合物から選択され、
第２の共促進剤はタングステン、モリブデン、クロムおよびこれらの混合物から選択される、触媒。
【請求項２】
第１の共促進剤対第２の共促進剤のモル比が、少なくとも１．５である、請求項１に記載の触媒。
【請求項３】
第１の共促進剤対第２の共促進剤のモル比が、少なくとも２．５である、請求項１に記載の触媒。
【請求項４】
第２の共促進剤が、タングステンを含む、請求項１または２若しくは３のいずれかに記載の触媒。
【請求項５】
第２の共促進剤が、モリブデンを含む、請求項１または２若しくは３のいずれかに記載の触媒。
【請求項６】
第１の共促進剤が、イオウを含む、請求項１または２から５のいずれかに記載の触媒。
【請求項７】
触媒が、触媒の重量に対して１．２５から１０ミリモル／ｋｇの範囲内の水抽出可能なカリウム量を有する、請求項１または２から６のいずれかに記載の触媒。
【請求項８】
触媒が、触媒の重量に対して１．５から７．５ミリモル／ｋｇの範囲内の水抽出可能なカリウム量を有する、請求項１または２から６のいずれかに記載の触媒。
【請求項９】
レニウム促進剤が、触媒の重量に対して０．１から５０ミリモル／ｋｇの範囲内の量で存在する、請求項１または２から８のいずれかに記載の触媒。
【請求項１０】
第１の共促進剤が、触媒の重量に対して０．２から４０ミリモル／ｋｇの範囲内の量で存在する、請求項１または２から９のいずれかに記載の触媒。
【請求項１１】
第１の共促進剤が、触媒の重量に対して１から１０ミリモル／ｋｇの範囲内の量で存在する、請求項１または２から９のいずれかに記載の触媒。
【請求項１２】
レニウム促進剤対第２の共促進剤のモル比が、１より大きい、請求項１または２から１１のいずれかに記載の触媒。
【請求項１３】
レニウム促進剤対第２の共促進剤のモル比が少なくとも２である、請求項１または２から１１のいずれかに記載の触媒。
【請求項１４】
触媒が、担体上に付着させられたカリウム促進剤を、触媒の重量に対して少なくとも０．５ミリモル／ｋｇの量でさらに含む、請求項１または２から１３のいずれかに記載の触媒。
【請求項１５】
触媒が、担体上に付着させられたカリウム促進剤を、触媒の重量に対して少なくとも１．５ミリモル／ｋｇの量でさらに含む、請求項１または２から１３のいずれかに記載の触媒。
【請求項１６】
触媒が、担体上に付着された、窒素、フッ素、アルカリ金属、アルカリ土類金属、チタン、ハフニウム、ジルコニウム、バナジウム、タリウム、トリウム、タンタル、ニオブ、ガリウム、ゲルマニウムおよびこれらの混合物から選択された１種以上のさらなる元素をさらに含む、請求項１または２から１５のいずれかに記載の触媒。
【請求項１７】
オレフィンのエポキシ化のための触媒を調製する方法であって、銀、レニウム促進剤、第１の共促進剤および第２の共促進剤を担体上に付着させることを含み、
第１の共促進剤対第２の共促進剤のモル比は１より大きく、
第１の共促進剤はイオウ、リン、ホウ素およびこれらの混合物から選択され、
第２の共促進剤はタングステン、モリブデン、クロムおよびこれらの混合物から選択される、方法。
【請求項１８】
オレフィンおよび酸素を含む供給原料を請求項１または２から１６のいずれかに記載の触媒の存在下で反応させることによる酸化オレフィンを調製する方法。
【請求項１９】
オレフィンが、エチレンを含む、請求項１８に記載の方法。
【請求項２０】
１，２−ジオール、１，２−ジオールエーテル、１，２−カーボネートまたはアルカノールアミンを調製する方法であって、酸化オレフィンを１，２−ジオール、１，２−ジオールエーテル、１，２−カーボネートまたはアルカノールアミンに転化させることを含み、この酸化オレフィンは請求項１８または１９に記載の酸化オレフィンを調製する方法によって調製されている、方法。